Patent EP-3320131-A1 (EP)
Title: Galvanisiertes bauteil mit hoher wärmeformbeständigkeit
Inventor: SEIDEL ANDREAS
IPC: C25D5/14
Filed: 2016-07-04
Abstract: Die Erfindung betrifft ein Verbundbauteil bestehend aus einem Kunststoffträger und einer über einen Galvanisierungsprozess aufgebrachten mehrlagigen Metallschicht, wobei der Kunststoffträger hergestellt ist aus einer thermoplastischen Zusammensetzung bestehend aus A) 50 bis 90 Gew.-Teilen mindestens eines aromatischen Polycarbonats, B) 10 bis 50 Gew.-Teilen mindestens eines Pfropfpolymerisats enthaltend eine Dien enthaltende kautschukelastische partikuläre Pfropfgrundlage und eine Vinyl(co)polymerisathülle, C) 0 bis 15 Gew.-Teilen mindestens eines Additivs, wobei die Summe der Gewichtsteile der Komponenten A) und B) in der Zusammensetzung auf 100 normiert ist, (i) dadurch gekennzeichnet, dass der Kautschukgehalt aus Komponente B in der Zusammensetzung mindestens 6 Gew.-% beträgt, (ii) dadurch gekennzeichnet, dass das Verhältnis K/S der Gewichtsanteile an Butadien enthaltender kautschukelastischer partikulärer Pfropfgrundlage aus Komponente B) in der Zusammensetzung (=K) zur Summe aus freiem, das heißt nicht an die Kautschukgrundlage im Pfropfpolymer gemäß Komponente B) kovalent gebundenem Viny(co)polymerisat aus Komponente B) und etwaigen freiem Vinyl(co)polymerisat aus Komponente C) in der Zusammensetzung (=S) mindestens 1,5 beträgt, (iii) dadurch gekennzeichnet, dass die Komponente A) mindestens eine Monomereinheit enthält, welche ausgewählt ist aus der Gruppe bestehend aus Monomereinheiten beschrieben durch die allgemeine Formel (2) in der R 4  für H, lineare oder verzweigte C 1 -C 10  Alkyl steht, und R 5  für lineare oder verzweigte C 1 -C 10  Alkyl steht, und solchen von Bis-(4-hydroxyphenyl)-Verbindungen abgeleiteten Monomereinheiten, die über die 1,1'-Stellung eines cyclischen, gegebenenfalls mit Heteroatomen substitutierten Kohlenwasserstoffs verbrückt sind, (iv) dadurch gekennzeichnet, dass der Anteil (A cyc ) an von Bis-(4-hydroxyphenyl)-Verbindungen abgeleiteten Monomereinheiten, die über die 1,1'-Stellung eines cyclischen, gegebenenfalls mit Heteroatomen substitutierten Kohlenwasserstoffs verbrückt sind, bezogen auf die Summe aller von Bisphenolen abgeleiteten Monomereinheiten in der Komponente A) im Bereich von 0 bis 40 Gew.-% liegt, wobei für den Fall, dass der Anteil an von Bis-(4-hydroxyphenyl)-Verbindungen abgeleiteten Monomereinheiten, die über die 1,1'-Stellung eines cyclischen, gegebenenfalls mit Heteroatomen substituierten Kohlenwasserstoffs verbrückt sind, bezogen auf die Summe aller von Bisphenolen abgeleiteten Monomereinheiten in der Komponente A) im Bereich von < 5 Gew.-% liegt, der Gehalt an Komponente A) in der Zusammensetzung bei 75 bis 87 Gew.-Teilen und der Gehalt an Komponente B) in der Zusammensetzung bei 13 bis 25 Gew.-Teilen liegt, sowie die Verwendung des Verbundbauteils als Teil von Automobilen, elektrisch betriebenen Geräten, Haushaltsgegenständen, Sonnenkollektoren, Lichtreflektoren oder als Funktionselement zur Abführung von Wärme. Das Verbundbauteil weist eine hohe Formstabilität und eine gute Haftung zwischen Metall und Substrat auch unter hoher Einsatztemperatur und starken Temperaturschwankungen auf.